基材フィルム上に色材層を形成してなる昇華転写シートであって、該色材層が、色相の異なる少なくとも2種の染料およびアクリル樹脂を含み、かつ、アクリル樹脂が、カルボキシル基を有しており、さらに、染料総量の固形分重量をaおよびアクリル樹脂の固形分重量をbとした場合に、固形分重量比a/bが、a/b=0.1~0.8であることを特徴とする昇華転写シート。前記色相の異なる少なくとも2種類の染料が、下記の黄色染料、赤色染料および藍色染料から選ばれるいずれか2種類の染料であることを特徴とする請求項1記載の昇華転写シート。黄色染料が、融点170~300°Cであり、キノフタロン系またはジシアノメチン系染料である。赤色染料が、融点120~300°Cであり、アントラキノン系染料である。藍色染料が、融点140~300°Cであり、アントラキノン系染料である。前記アクリル樹脂が、酸価50~300mgKOH/gおよびガラス転移点20~90°Cであることを特徴とする請求項1または2記載の昇華転写シート。本発明は上記問題点に鑑み、マルチカラー方式として、異なる色相を混合した色材層を単層印刷してなる転写シートを作成し、エネルギーの高低により、異なる色相が発現し、色材層の保存安定性及び生産性に優れた転写シートの提供を目的とする。本発明者らは前記問題を解決すべく鋭意検討を重ねた結果、基材フィルム上に色材層を形成してなる昇華転写シートにおいて、融点が異なり色相の異なる少なくとも2種類の染料とカルボキシル基を有するアクリル樹脂を用いて色材層を形成し、エネルギーの高低により、濃度感の高い異なる色相を発現する事を見出した。すなわち、第1の発明は、基材フィルム上に色材層を形成してなる昇華転写シートであって、該色材層が、色相の異なる少なくとも2種の染料およびアクリル樹脂を含み、かつ、アクリル樹脂が、カルボキシル基を有しており、さらに、染料総量の固形分重量をaおよびアクリル樹脂の固形分重量をbとした場合に、固形分重量比a/bが、a/b=0.1~0.8であることを特徴とする昇華転写シートに関するものである。第2の発明は、前記色相の異なる少なくとも2種類の染料が、下記の黄色染料、赤色染料および藍色染料から選ばれるいずれか2種類の染料であることを特徴とする請求項1記載の昇華転写シートに関するものである。黄色染料が、融点170~300°Cであり、キノフタロン系またはジシアノメチン系染料である。赤色染料が、融点120~300°Cであり、アントラキノン系染料である。藍色染料が、融点140~300°Cであり、アントラキノン系染料である。第3の発明は、前記アクリル樹脂が、酸価50~300mgKOH/gおよびガラス転移点20~90°Cであることを特徴とする請求項1または2記載の昇華転写シートに関するものである。マルチカラー方式として融点の異なる染料を混合し、カルボキシル基を有するアクリル樹脂を使用した単層の色材層を形成してなる昇華転写シートにおいて、低エネルギーで一方の色相を発現し、高エネルギーで異なる色相を発現し、安定性及び生産性に優れた転写シートが得られた。以下、本発明の実施形態について、具体的に説明する。本発明の熱転写シートの基材フィルムとしては、特に限定されないが、従来公知のある程度の耐熱性と強度を有するものであればいずれのものでもよく、例えば、紙、各種加工紙やポリエステル、ポリスチレン、ポリプロピレン、ポリスルホンサン、アラミド、ポリイミド、ポリカーボネート、ポリビニルアルコール、セロファン等より得られるフィルム、また、これらのフィルムに導電塗料、プライマー塗料、帯電防止塗料、耐熱滑性塗料等の各種塗料を塗工した各種塗工フィルムである。本発明の色材層に使用される染料は、アゾ系染料、ジシアノメチン系染料、トリシアノメチン系染料、アントラキノン系染料、キノフタロン系染料、インドアニリン系染料、等がある。本発明において使用される染料は、異なる色相を発現する点で特定範囲に融点を有する黄色染料、赤色染料、藍色染料が好ましい。より好ましくは、黄色染料としては融点170~300°Cである、キノフタロン系またはジシアノメチン系染料、赤色染料としては融点120~300°Cであるアントラキノン系染料、および藍色染料としては融点140~300°Cであるアントラキノン系染料の中から、目的と用途により任意に色相の異なる染料を2種使用することが好ましい。具体的には、黄色染料としては、CISolventYellow33キノフタロン系融点243°C、CISolventYellow93ジシアノメチン系融点182°C、CIDispersYellow54キノフタロン系融点265°C等が挙げられる。また、赤色染料としては、CISolventRed207アントラキノン系融点228°C、C.I.DispersRed22アントラキノン系融点138°C、CISolventRed111アントラキノン系融点171°Cが挙げられる。また、藍顔料としては、C.I.SolventBlue87アントラキノン系融点243°C、C.I.SolventBlue78アントラキノン系融点208°C、CISolventBlue97アントラキノン系融点200°C、CIDispersBlue60アントラキノン系融点194°Cが挙げられる。これらの染料を選択すると、保存安定性に優れ、異なる色相の昇華転写シートが得られる。各染料は、低エネルギー、高エネルギーの条件において色相を発現する温度領域を有する。黄色染料は融点170~300°Cであるが低エネルギーで特定の濃度を発現し、赤色染料は融点120~300°Cであるが中程度のエネルギーで特定の濃度を発現、藍色染料は融点140~300°Cであるが高エネルギーで特定の濃度を発現する事が解明された。各染料の配合比は、いずれの組み合わせにおいても色相は発現するが、特に重量比で40:60~60:40が好ましい。本発明に用いるアクリル樹脂は、カルボキシル基を有しているアクリル樹脂を用いることが必要である。当該樹脂は、カルボキシル基含有モノマーならびにカルボキシル基含有モノマー以外のモノマーである水酸基を有するモノマー、アミノ基を有するモノマー、エポキシ基を有するモノマー、アルキル鎖含有モノマーおよび芳香環を有するモノマー等から選ばれる1種以上のモノマーとを共重合して得られる。カルボキシル基含有モノマーとしては、アクリル酸、メタアクリル酸、マレイン酸、フマール酸、イタコン酸等が挙げられる。水酸基を有するモノマーとしては、メタアクリル酸の2-ヒドロキシエチルエステル、ヒドロキシプロピルエステル、ヒドロキシブチルエステル等以後、メタアクリル酸はアクリル酸とメタクリル酸の両方を総称するものとする。が挙げられる。アミノ基を有するモノマーとしては、メタアクリル酸のジメチルアミノエチルエステル、ジエチルアミノエチルエステル、ジエチルアミノプロピルエステル等、また、エポキシ基を有するモノマーとしては、グリシジルメタクリレート、グリシジルアクリレート等が挙げられる。アルキル基を有するモノマーとしては、炭素数が1~18の、メタアクリル酸アルキルエステル以後この表現はアクリル酸アルキルエステルとメタクリル酸アルキルエステルの両方を総称するものとする。即ちメタアクリル酸のメチル、エチル、プロピル、ブチル、オクチル、2-エチルヘキシル、デシル、ドデシル、ステアリルエステル等、芳香環を有するモノマーとしてはスチレン、α―メチルースチレンが挙げられる。本発明に使用するアクリル樹脂は、アクリル酸10~39重量とスチレン30~60重量、エチルアクリレート10~30重量を有するアクリル樹脂が好ましい。上記色材層をなすアクリル樹脂は、染料の分散性、保存安定性より、酸価が50~300mgKOH/g、ガラス転移点20~90°Cであることが好ましい。酸価が50mgKOH/g未満だと転写濃度が劣る傾向である、また、300mgKOH/gを超えると色材層を形成する染料と樹脂を含んだインキが経時で増粘し、状態不良となり易い。更に好ましくは100~200mgKOH/gである。ガラス転移点が20°C未満の場合、印刷した際のブロッキング性が劣る傾向である。90°Cを超えると印刷物のカール性が顕著になり易い。アクリル樹脂は、アクリル酸とスチレン、エチルアクリレートを有し、更に酸価50~300mgKOH/g、ガラス転移点20~90°Cが好ましい。染料総量の重量をa、アクリル樹脂固形分の重量をbとした場合、重量比a/bは0.1以上~0.8以下であることが必要である。重量比a/bが0.1未満であると濃度が低下する。0.8を越えると色材層の保存安定性が劣る。アクリル樹脂は、転写シートを形成するためのインキ塗液中の含有量は、アクリル樹脂固形分の全インキ塗液固形分に対し、8~20重量が好ましい。本発明に用いることのできるアクリル樹脂以外の樹脂としては、従来公知の各種可塑性樹脂、各種熱硬化性樹脂を用いることができる。例えば、ポリビニルアルコール、ポリ酢酸ビニル、塩化ビニルー酢酸ビニル共重合体等のビニル樹脂、ポリビニルホルマール、ポリビニルブチラール、アセトアセタール化ポリビニルアルコール、プロピオンアセタール化ポリビニルアセタール等のポリビニルアセタール系樹脂、スチレンーアクリロニトリル共重合体樹脂、塩化ビニルーアクリル共重合体樹脂、ポリアクリルアミドビニル系樹脂、飽和ポリエステル等のポリエステル樹脂などがある。色材層にはブロッキング防止剤、滑剤、可塑剤、帯電防止剤、紫外線吸収剤、酸化防止剤等の各種添加剤を含有させてもよい。このような色材層は、好ましくは適当な溶媒中に前記染料、アクリル樹脂、その他の上記成分を加えて各成分を溶解またはサンドミルで分散し、色材層をなすインキを作成し、前述の基材フィルム上に印刷、塗布し形成する。色材層の形成は、公知の印刷法でよく、例えば、グラビア印刷、スクリーン印刷、フレキソ印刷、グラビアオフセット印刷、インクジェット印刷などが適用できる。この色材層なすインキを任意に粘度調整し、これを上記の基材フィルム上に印刷、塗布及び乾燥させて形成する。このようにして形成する色材層は、0.2から5.0μm程度の厚さである。転写シートの構成が基本的に基材フィルムと色材層を有しているならば、その転写シートは本発明に含まれるものである。例えば、基材フィルム上に接着層、色材層、中間層、滑性層が順次形成された昇華転写シートなども本発明に含まれるものである。更に、このような昇華転写シートの裏面に、サーマルヘッドの熱による悪影響を防止するために耐熱層、滑性層等を設けてもよい。本発明の転写シートは、印字用ラベルシートとして単層で少なくとも2色以上の発現シートとして使用される。本発明において、融点は、JISK0064に準じる光透過方式にて測定した。また、酸価は、JISK25012003石油製品及び潤滑油中和価試験方法に基づいて測定した。さらに、ガラス転移温度Tgは、熱重量測定と示差熱分析とを組み合わせた、示差熱-熱重量同時測定にて測定した。以下、実施例及び比較例により、本発明を更に詳細に説明するが、本発明はこれに限定されるものではない。本発明において、特に断らない限り、部およびは、重量部および重量を表す。実施例1基材フィルムとして裏面に滑性耐熱層を有するPETフィルム厚さ:4.5μmに黄色染料-1キノフタロン系CISolventYellow33融点243°C1.0重量部、赤色染料-1アントラキノン系CISolventRed207融点228°C1.0重量部、活性剤10.0重量部花王株式会社デモールEP、アクリル樹脂-1岐阜セラック製アクリス53D酸価262mgKOH/gTg64°C固形分4030.0重量部、イソプロピルアルコール26.0重量部、水32.0重量部からなる塗液をサンドミルで分散し、その塗液をグラビア印刷し、乾燥させ、厚さ1.0μmの色材層を形成し、昇華転写シート実施例1を得た。実施例2~10、比較例1~4表1、2の配合重量部にて、実施例1と同様の方法で、色材層を形成するインキ組成物を作成し昇華転写シートを得た。尚、実施例2~5、比較例1~4に用いたその他の原料としてはアクリル樹脂―2:BASF製ジョンクリル537酸価40mgKOH/gTg49°C固形分46アクリル樹脂―3:BASF製PDX-7111B酸価3mgKOH/gTg19°C固形分55アクリル樹脂―4:BASF製ジョンクリル775酸価55mgKOH/gTg37°C固形分45アクリル樹脂―5:BASF製ジョンクリル62酸価200mgKOH/gTg85°C固形分34ウレタン樹脂:DSMNeoResins製NeoRezR-985固形分35カゼイン樹脂:BASF製ルロンバインダーUD固形分20.5赤色染料―2:アントラキノン系C.I.DispersRed22融点138°C藍色染料―1:アントラキノン系C.I.SolventBlue87融点243°C藍色染料―2:アントラキノン系C.I.SolventBlue78融点208°C以上の実施例1~10、比較例1~4で作成した昇華転写シートについて次に示す転写記録試験反射濃度、色相と保存安定性試験を行った。1転写記録試験前記実施例及び比較例の昇華転写シート実施例1~9~比較例1~4を被転写材とを対向させて重ね合わせる。本記録試験は、被転写材としてナイロン布を使用し、昇華転写用ナオプリンターにて、圧力10~20kPa、低エネルギー150°C―50秒、高エネルギー210°C―50秒にて転写し被転写材の色相、濃度の評価を行なった。色相は目視にて判別し、濃度はマクベスの反射濃度計にて測定した。転写後の色相は、Lab表色系にて黄色a値-10~10b値30以上、黄赤色a値30以上b値30~60赤色a値30以上b値-20~20紫色a値15以上b値-20以下藍色a値-20~20b値-30以下緑色a値-30以下b値-30~30であることが必要である。反射濃度は実用上、0.2以上であることが必要である。また、転写後においては何れの温度条件でも転写されることが必要である。2保存安定性保存安定性については、色材層を形成した転写シートを40°C雰囲気に保管し1週間後、上記同様の方法にて転写を行い、被転写材50cm2の中に凝集0.1mm以上の析出が5個未満の場合を良好◎、析出が5個以上10個未満発生した場合を僅かに劣る○、析出が10個以上20個未満発生した場合を劣る△、析出が20個以上発生した場合を不良×と判定した。実用レベルは△以上である。以上、評価結果を表1、2に示す。以上のように本発明の昇華転写シートは、基材フィルム上に色材層を形成し、前記色材層を形成する色相の異なる少なくとも2種の異なる染料であって、前記色材層を形成するバインダーが、カルボキシル基を有するアクリル樹脂であり、全色素量とバインダーの比率が0.1~0.8であることにより、実施例1~10に示すように転写記録性、保存安定性および生産性に優れた昇華転写シートを提供することができた。また、上記の条件を満たさない場合は、比較例1に示すように、染料が転写されず無色であったり比較例1、保存安定性が劣った比較例2~4